(57)【要約】      （修正有）【課題】銀が本来有している光輝性および抗菌性を有し、表面が平滑な抗菌性塗膜、および銀が本来有している光輝性および抗菌性を有し、表面が平滑であり、外観が美麗な食品用容器、食器、家具および建材を提供すること。【解決手段】厚さが５〜５０μｍである樹脂プレート６上に銀薄膜が形成された抗菌性フイルムを裁断してなり、目開きが１５０μｍのメッシュを通過する粒子径を有する抗菌性フイルムフレーク９を０．５〜１０質量％の含有率で含有し、乾燥後の塗膜厚さ１０〜１００μｍを有することを特徴とする。【選択図】図３
2009179673.tif 000002
【特許請求の範囲】
【請求項１】
厚さが５〜５０μｍである樹脂フイルム上に銀薄膜が形成された抗菌性フイルムを裁断してなり、目開きが１５０μｍのメッシュを通過する粒子径を有する抗菌性フイルムフレークを０．５〜１０質量％の含有率で含有し、乾燥後の塗膜厚さ１０〜１００μｍを有することを特徴とする抗菌性塗膜。
【請求項２】
樹脂フイルムに用いられる樹脂が、ポリエステル、ポリアミド、ポリイミドおよびポリウレタンからなる群より選ばれた少なくとも１種の樹脂である請求項１に記載の抗菌性塗膜。
【請求項３】
抗菌性フイルムフレークの銀薄膜上に、さらにポリエステル、ポリアミド、ポリイミド、ポリウレタン、アクリル樹脂およびエポキシ樹脂からなる群より選ばれた少なくとも１種の樹脂からなる薄膜が形成されている請求項１または２に記載の抗菌性塗膜。
【請求項４】
抗菌性フイルムフレークとして、正方形状の抗菌性フイルムフレークが用いられ、当該抗菌性フイルムフレークの一辺の長さと乾燥後の塗膜厚さとが、式（Ｉ）：
（Ｐ−Ｘ）≦Ｔ≦（Ｐ＋Ｙ）                          （Ｉ）
〔式中、Ｐは抗菌性フイルムフレークの一辺の長さ（μｍ）、Ｔは乾燥後の塗膜厚さ（μｍ）、Ｘは５μｍ、Ｙは５μｍを示す〕
で表される関係を満足する請求項１〜３のいずれかに記載の抗菌性塗膜。
【請求項５】
容器本体および蓋体を有し、少なくとも容器本体および蓋体の内面に請求項１〜４のいずれかに記載の抗菌性塗膜が形成されていることを特徴とする食品用容器。
【請求項６】
表面に請求項１〜４のいずれかに記載の抗菌性塗膜が形成されていることを特徴とする食器。
【請求項７】
表面に請求項１〜４のいずれかに記載の抗菌性塗膜が形成されていることを特徴とする家具。
【請求項８】
表面に請求項１〜４のいずれかに記載の抗菌性塗膜が形成されていることを特徴とする建材。
【発明の詳細な説明】
【技術分野】
【０００１】
本発明は、抗菌性塗膜に関する。さらに詳しくは、抗菌性塗膜；例えば、食品、食材などの移送用コンテナ、宅配用断熱性コンテナなどの食品用容器；和食器、洋食器などの食器；食器棚、食卓、机などの家具；および洗面台、台所などに使用される建材に関する。本発明の食品用容器、食器、家具および建材は、前記抗菌性塗膜を有するので、衛生的で清潔な環境で好適に使用することができる。
【背景技術】
【０００２】
銀は、その反射光の白色度および輝度が高い反面、亜硫酸ガスや塩素ガスなどと接触したとき、硫化銀や塩化銀などの化合物となるため、その光輝性が損なわれ、いわゆる「いぶし銀」と呼ばれているようにくすんだ色調となる。
【０００３】
銀のくすんだ色調が視認されないようにして銀が本来有する抗菌性を塗料に付与するためには、ナノオーダーの粒子径が非常に小さい銀微粒子を塗料に配合することが考えられる。しかし、銀微粒子は、その直径が非常に小さいため、銀微粒子が有する形状や銀が本来有する美しい輝きを視認することが困難であるとともに、銀微粒子を含有する塗膜に、銀に特有の白色度の高い光輝性を十分に付与することができない。
【０００４】
銀が使用された抗菌性材料として、銀イオンを供給する抗菌剤を有するガラスビーズが提案されている（例えば、特許文献１参照）。しかし、このガラスビーズには、銀ではなく酸化銀などの銀イオンを供給する抗菌剤が用いられているため、銀が本来有している光輝性を発現させることができない。さらに、このガラスビーズを塗料に添加して使用した場合、平滑な塗膜を形成することができない。
【０００５】
ところで、一般に、高齢者向けの食事の宅配や、生活協同組合などが行なっている食材の宅配システムでは、食品用容器として発泡ポリスチレン製の食品用容器が用いられている（例えば、特許文献２参照）。この発泡ポリスチレン製の食品用容器は、リターナブルな食品用容器として、通常、破壊したり、割れなどによって断熱性が低下するまで繰り返して使用されている。
【０００６】
しかし、発泡ポリスチレン製の食品用容器は、油脂などの汚れが付着しやすいだけでなく、容器内に詰め込まれた食材などによって発泡ポリスチレンに微細な傷がつきやすく、さらに容器内部や発泡体内部は、多湿となりやすいことから、細菌が増殖するのに好都合な環境となっている。
【０００７】
そこで、近年、銀が本来有している光輝性および抗菌性を発現する抗菌性塗膜、および汚れや傷がつきにくく、表面が美麗な抗菌性塗膜を有する食品用容器の開発が望まれている。
【０００８】
【特許文献１】特開平１１−２３６２４１号公報
【特許文献２】特開２００４−２６９０１９号公報
【発明の開示】
【発明が解決しようとする課題】
【０００９】
本発明は、前記従来技術に鑑みてなされたものであり、銀が本来有している光輝性および抗菌性を有し、表面が平滑な抗菌性塗膜、および銀が本来有している光輝性および抗菌性を有し、表面が平滑であり、外観が美麗な食品用容器、食器、家具および建材を提供することを課題とする。
【課題を解決するための手段】
【００１０】
本発明の抗菌性塗膜は、厚さが１０〜５０μｍである樹脂フイルム上に銀薄膜が形成された抗菌性フイルムを裁断してなり、目開きが１５０μｍのメッシュを通過する粒子径を有する抗菌性フイルムフレークを０．５〜１０質量％の含有率で含有し、乾燥後の塗膜厚さ１０〜１００μｍを有することを特徴とする。本発明の抗菌性塗膜は、前記構成を有するので、銀が本来有している光輝性および抗菌性を有し、表面が平滑である。
【００１１】
本発明の抗菌性塗膜において、前記樹脂フイルムに用いられる樹脂が、ポリエステル、ポリアミド、ポリイミドおよびポリウレタンからなる群より選ばれた少なくとも１種の樹脂である場合、耐候性、耐食性および樹脂フイルムと銀薄膜との密着性を高めることができる。また、これらの樹脂からなる樹脂フイルムを用いた場合には、１５０℃までの温度で溶融したり、変色しがたいため、形成された抗菌性塗膜が加熱された場合であっても、銀の光輝性を十分に発現させることができる。
【００１２】
本発明の抗菌性塗膜において、前記抗菌性フイルムフレークの銀薄膜上に、さらにポリエステル、ポリアミド、ポリイミド、ポリウレタン、アクリル樹脂およびエポキシ樹脂からなる群より選ばれた少なくとも１種の樹脂の薄膜が形成されている場合、この樹脂の薄膜は、銀薄膜との密着性に優れており、銀薄膜が空気と接触することによって酸化したり、亜硫酸ガスによって硫化することによって光輝性が低下することを防止することができる。
【００１３】
本発明の抗菌性塗膜において、抗菌性フイルムフレークとして、正方形状の抗菌性フイルムフレークが用いられ、当該抗菌性フイルムフレークの一辺の長さと乾燥後の塗膜厚さとが、式（Ｉ）：
（Ｐ−Ｘ）≦Ｔ≦（Ｐ＋Ｙ）                          （Ｉ）
〔式中、Ｐは抗菌性フイルムフレークの一辺の長さ（μｍ）、Ｔは乾燥後の塗膜厚さ（μｍ）、Ｘは５μｍ、Ｙは５μｍを示す〕
で表される関係を満足する場合、形成される抗菌性塗膜中に抗菌性フイルムフレークを完全に埋没させずに、塗膜表面上に抗菌性フイルムフレークの端部がより多く現れるようにすることができるので、銀による抗菌性を十分に発現させることができるとともに、抗菌性塗膜の平滑性を高めることができる。
【００１４】
また、本発明の食品用容器は、容器本体および蓋体を有し、少なくとも容器本体および蓋体の内面に前記抗菌性塗膜が形成されている。本発明の食品用容器では、その容器内部に付着した細菌の増殖が抑制されるので、衛生的な環境で食品を収納することができる。また、本発明の食品用容器の抗菌性塗膜が形成されている面は、銀が本来有している光輝性を有し、抗菌性塗膜の表面が平滑であり、外観が美麗である。本発明の食品用容器としては、例えば、硬質樹脂で形成されたシール容器、コンテナやトレー、発泡樹脂で形成された断熱性を有する食品容器などが挙げられる。これらは、いずれも、抗菌性塗膜で細菌の増殖が抑制されるため、衛生的である。
【００１５】
本発明の食器は、その表面に抗菌性塗膜が形成されている。したがって、本発明の食器は、抗菌性塗膜により、食器の表面で細菌が増殖するのが抑制され、銀が本来有している光輝性を有し、抗菌性塗膜の表面が平滑であり、外観が美麗であるので、例えば、ファミリーレストランなどの外食産業、病院、学校、家庭などで好適に使用することができる。
【００１６】
本発明の家具は、その表面に抗菌性塗膜が形成されている。したがって、本発明の家具は、表面の抗菌性塗膜により、家具の表面に付着した細菌の増殖が抑制され、銀が本来有している光輝性を有し、抗菌性塗膜の表面が平滑であり、外観が美麗である。本発明の家具としては、例えば、食器棚、テーブル、机などが挙げられ、これらは、いずれも、抗菌性塗膜で細菌の増殖が抑制されるため、衛生的である。
【００１７】
本発明の建材は、その表面に抗菌性塗膜が形成されている。したがって、本発明の建材は、表面に付着した細菌の増殖が抑制され、しかも銀が本来有している光輝性を有し、抗菌性塗膜の表面が平滑であり、外観が美麗であるので、例えば、台所のテーブルトップ、洗面台のトップ、浴室の壁面などに好適に使用することができる。
【発明の効果】
【００１８】
本発明の抗菌性塗膜は、銀が本来有している光輝性および抗菌性を有し、表面が平滑である。本発明の食品用容器、食器、家具および建材は、その表面に前記抗菌性塗膜が形成されているので、銀が本来有している光輝性および抗菌性を有し、表面が平滑であり、外観が美麗である。
【発明を実施するための最良の形態】
【００１９】
本発明の抗菌性塗膜は、厚さが５〜５０μｍである樹脂フイルム上に銀薄膜が形成された抗菌性フイルムを裁断することによって得られ、目開きが１５０μｍのメッシュを通過する粒子径を有する抗菌性フイルムフレークを０．５〜１０質量％の含有率で含有し、乾燥後の塗膜厚さ１０〜１００μｍを有することを特徴とする。
【００２０】
抗菌性フイルムは、樹脂フイルム上に銀薄膜を形成することによって得られる。樹脂フイルムに用いられる樹脂は、耐候性および抗菌性フイルムと銀薄膜との密着性の観点から、ポリエチレンテレフタレート、ポリエチレンナフタレートなどのポリエステル、ナイロン６、ナイロン１１、ナイロン１２、ナイロン６６などのポリアミド、ポリイミドおよびポリウレタンからなる群より選ばれた少なくとも１種の樹脂であることが好ましい。これらのなかでは、汎用性および透明性の観点から、ポリエステルが好ましく、ポリエチレンテレフタレートがより好ましい。
【００２１】
樹脂フイルムは、１種類の樹脂で形成された単層構造を有するものであってもよいが、２層以上の多層構造を有するものであってもよい。２層以上の多層構造を有する樹脂フイルムは、単層構造を有する樹脂フイルムの表面上に、例えば、ポリエステル、ポリアミド、ポリイミド、ポリウレタン、アクリル樹脂、エポキシ樹脂などの樹脂を塗布することにより、形成することができる。多層構造を形成している各樹脂層は、同一種類の樹脂で形成されていてもよく、あるいは異なる種類の樹脂で形成されていてもよい。
【００２２】
樹脂フイルムの厚さは、樹脂フイルムが変形するのを防止する観点から、５μｍ以上であり、コスト面および反射光の透過性の観点から、５０μｍ以下、好ましくは２０μｍ以下である。
【００２３】
樹脂フイルム上に形成される銀薄膜の厚さは、銀が有する光輝性および抗菌性を十分に発現させる観点から、好ましくは３０ｎｍ以上、より好ましくは４０ｎｍ以上であり、銀薄膜の形成に要する時間を短縮させるとともに、コストの低減を図る観点から、好ましくは１００ｎｍ以下、より好ましくは８０ｎｍ以下、さらに好ましくは６０ｎｍ以下である。銀薄膜は、例えば、真空蒸着法、イオン蒸着法、スパッタリング法などの方法によって樹脂フイルム上に形成させることができる。これらの方法のなかでは、コスト面から、真空蒸着法が好ましい。
【００２４】
抗菌性フイルムフレークの銀薄膜上には、さらにポリエステル、ポリアミド、ポリイミド、ポリウレタン、アクリル樹脂およびエポキシ樹脂からなる群より選ばれた少なくとも１種の樹脂からなる薄膜（以下、樹脂薄膜という）が形成されていることが好ましい。このように抗菌性フイルムフレークの銀薄膜上に樹脂薄膜が形成されている場合、銀薄膜と空気との接触が阻まれるので、銀の酸化や硫化を防止し、銀が本来有している光輝性を十分に発現させることができる。
【００２５】
抗菌性フイルムフレークの銀薄膜上に樹脂薄膜を形成させる方法としては、例えば、
抗菌性フイルムフレークを製造する前に、あらかじめ抗菌性フイルムの銀薄膜上に樹脂フイルムを積層し、融着一体化させる方法、あらかじめ抗菌性フイルムの銀薄膜上に溶解または溶融させた樹脂をグラビアコーターなどにより塗布し、形成された樹脂薄膜を硬化させる方法などが挙げられるが、本発明は、かかる例示のみに限定されるものではない。
【００２６】
抗菌性フイルムフレークの銀薄膜上に形成される樹脂薄膜の厚さは、その樹脂薄膜の機械的強度を高める観点および銀が本来有している光輝性を十分に発現させる観点から、通常、１〜６μｍ程度である。さらに抗菌性フイルムフレークの機械的強度を高める観点から、樹脂薄膜上にバインダーとしてポリエチレンテレフタレートなどからなる樹脂フイルムを貼付してもよい。
【００２７】
樹脂フイルム上に銀薄膜が形成され、必要により銀薄膜上に樹脂薄膜が形成された抗菌性フイルムの厚さは、樹脂フイルムの厚さ、銀薄膜の厚さ、樹脂薄膜の厚さなどによって異なるので一概には決定することができないが、通常、これらの厚さの和である。
【００２８】
抗菌性フイルムフレークは、抗菌性フイルムを所望の大きさに裁断することによって得られる。裁断の方法には特に限定がなく、その裁断方法としては、例えば、裁断機やロータリーカッターなどを用いて抗菌性フイルムを裁断する方法などが挙げられる。より具体的には、抗菌性フイルムフレークは、例えば、抗菌性フイルムに所定の幅でマイクロスリットを施した後、得られた抗菌性フイルムの裁断片をマイクロスリットに対して直角方向で所定の幅で裁断することによって得ることができる。
【００２９】
抗菌性フイルムフレークの端面では、銀薄膜の銀が露出している。この露出している銀が水分と接触したとき、水中に溶出し、銀イオンとなるので、抗菌性が発現する。
【００３０】
抗菌性フイルムフレークは、塗膜表面の平滑性を高める観点から、目開きが１５０μｍ、好ましくは１２５μｍ以下、より好ましくは７５μｍ以下のメッシュを通過する粒子径を有する。また、抗菌性フイルムフレークは、銀が有する光輝性を十分に視認しうるようにする観点から、目開きが２０μｍ以上、好ましくは２５μｍ以上、より好ましくは４５μｍ以上のメッシュを通過しない粒子径、すなわちそのメッシュ上に残存する粒子径を有することが望ましい。
【００３１】
抗菌性フイルムフレークの形状としては、例えば、正方形状、長方形状、三角形状、星形状、短冊形状、その他の多角形状、円形状、楕円形状などが挙げられる。これらの形状のなかでは、形成された抗菌性塗膜の表面の平滑性を高める観点から、正方形状、長方形状および円形状が好ましく、コスト面から抗菌性フイルムを重ね切りすることによって形成することができる正方形状および長方形状がより好ましく、正方形状がさらに好ましい。
【００３２】
本発明の抗菌性塗膜に用いられる塗料としては、例えば、ウレタン系塗料、酢酸ビニル系塗料、アクリル系塗料などが挙げられる。これらの塗料のなかでは、比較的厚膜の塗膜を形成させることができることから、ウレタン系塗料および酢酸ビニル系塗料が好ましく、耐食性を高める観点から、ウレタン系塗料がより好ましい。
【００３３】
塗料に添加する抗菌性フイルムフレークの量は、塗料の種類などによって異なるので一概には決定することができないが、通常、塗料に含まれる樹脂固形分量１００質量部あたり、抗菌性および光輝性を十分に発現させる観点から、好ましくは１．５質量部以上、より好ましくは２質量部以上であり、抗菌性塗膜の平滑性を高める観点から、好ましくは１０質量部以下、より好ましくは５質量部以下である。
【００３４】
なお、塗料には、形成される抗菌性塗膜の親水性を向上させ、銀の溶出を促進させる観点から、シリカパウダーを添加することが好ましい。
【００３５】
シリカパウダーの粒子径は、特に限定されないが、通常、１〜１０μｍの範囲内にあることが好ましい。シリカパウダーの量は、塗料に含まれている樹脂固形分量１００質量部あたり、形成される抗菌性塗膜の親水性を向上させる観点から、好ましくは１．５質量部以上、より好ましくは２質量部以上であり、抗菌性塗膜の平滑性を高める観点から、好ましくは１０質量部以下、より好ましくは５質量部以上である。
【００３６】
抗菌性フイルムフレークを添加した塗料を基材に塗布する方法としては、例えば、スプレーコーティング法、刷毛塗り法、ロールコーター法、フローコーター法、浸漬法などが挙げられるが、本発明は、かかる例示のみによって限定されるものではない。
【００３７】
なお、例えば、一辺の長さが５０μｍである正方形状の抗菌性フイルムフレークを添加した塗料を乾燥後の塗膜厚さが２０μｍ程度となるように基材に塗布した場合、その塗膜厚さが抗菌性フイルムフレークの一辺の長さよりも小さいので、形成された抗菌性塗膜の表面から抗菌性フイルムフレークが突出し、抗菌性塗膜の表面に顕著な凹凸が現れるようになる。そこで、塗膜表面の平滑性を高めるために、塗膜厚さを大きくすることが考えられるが、塗膜厚さを大きくすると、塗料を塗布するときに液ダレや塗り斑が生じたり、塗膜にいわゆるワキが生じるおそれがある。
【００３８】
したがって、このような場合には、１回の塗布によって膜厚が２０μｍ程度の塗膜を形成し、塗膜が半硬化した状態で、１回目と同様にして２回目の塗布を行ない、膜厚が２０μｍ程度の塗膜を重ね塗りすることが好ましい。このように２回目の重ね塗りを行なった場合には、塗膜全体の厚さが大きいにもかかわらず、液ダレや塗り斑の発生を防止することができる。
【００３９】
また、２回目の重ね塗りの際に使用された塗料に含まれている溶媒によって１回目の塗布によって形成された塗膜の表面が溶解するので、１回目の塗布によって形成された塗膜と重ね塗りによって形成された塗膜とが両者の境界面で混ざり合って一体化する。さらに、塗膜全体の厚さを抗菌性フイルムフレークの一辺の長さと同等かまたはそれよりも大きくすることができることから、抗菌性フイルムフレークの大部分が塗膜中に埋没するため、形成された塗膜の表面から抗菌性フイルムフレークが顕著に突出することが防止されるので、表面が平滑な抗菌性塗膜を形成することができる。
【００４０】
形成された塗膜中に抗菌性フイルムフレークを完全に埋没させずに、抗菌性塗膜の表面上に抗菌性フイルムフレークの端部がより多く現れるようにすることにより、銀による抗菌性を十分に発現させる観点、および抗菌性塗膜の平滑性を高める観点から、抗菌性フイルムフレークとして、正方形状の抗菌性フイルムフレークを用い、この抗菌性フイルムフレークの一辺の長さと乾燥後の塗膜厚さとが、式（Ｉ）：
（Ｐ−Ｘ）≦Ｔ≦（Ｐ＋Ｙ）                          （Ｉ）
〔式中、Ｐは抗菌性フイルムフレークの一辺の長さ（μｍ）、Ｔは乾燥後の塗膜厚さ（μｍ）、Ｘは５μｍ、Ｙは５μｍを示す〕
で表される関係を満足することが好ましい。
【００４１】
式（Ｉ）において、Ｘは、抗菌性塗膜の平滑性を高める観点から、好ましくは５μｍ、より好ましくは３μｍである。また、Ｙは、塗膜表面上に抗菌性フイルムフレークの端部がより多く現れるようにすることにより、銀による抗菌性を十分に発現させる観点から、好ましくは５μｍ、より好ましくは３μｍである。
【００４２】
前記基材の材質としては、例えば、樹脂、木材、金属、ガラス、紙などが挙げられるが、本発明は、かかる例示のみに限定されるものではない。
【００４３】
なお、基材が、使用される塗料に含まれている溶媒に溶解する性質を有する場合、その塗料を該基材に塗布したとき、基材が該溶媒によって変質したり、溶解するおそれがある。このような場合には、基材を溶解するなどの悪影響を基材に与えず、形成される抗菌性塗膜との接着性に優れているプライマーをあらかじめ基材に塗布しておくことが好ましい。このような性質を有するプライマーとしては、例えば、基材が樹脂で形成されている場合、無溶剤型の２液反応硬化性のウレタン塗料やエマルジョン塗料などが挙げられる。
【００４４】
なお、基材に塗布することによって形成される抗菌性塗膜の乾燥後の塗膜厚さは、塗料の種類や塗料に含まれている抗菌性フイルムフレークの大きさによって異なるので一概には決定することができないが、抗菌性塗膜に含まれている抗菌性フイルムフレークの絶対量を増加させることによって抗菌性を高める観点から、１０μｍ以上、好ましくは２０μｍ以上、さらに好ましくは３０μｍ以上であり、塗り斑を防止し、抗菌性塗膜を平滑にする観点から、１００μｍ以下、好ましくは８０μｍ以下、さらに好ましくは６０μｍ以下である。
【００４５】
以上説明したように、本発明の抗菌性塗膜は、銀が本来有する光輝性および抗菌性を併せ持つので、種々の物品に好適に使用することができる。
【００４６】
本発明の抗菌性塗膜を好適に使用しうる物品の具体例としては、例えば、食品、食材などの移送用コンテナ、宅配用断熱性コンテナなどの食品用容器；和食器、洋食器などの食器；食器棚、食卓、机などの家具；洗面台、台所などに使用される建材などが挙げられるが、本発明は、かかる例示のみに限定されるものではない。
【００４７】
本発明の食品用容器は、容器本体および蓋体を有し、少なくとも容器本体および蓋体の内面に前記抗菌性塗膜が形成されている。
【００４８】
食品用容器の容器本体および蓋体は、通常、樹脂で形成される。容器本体および蓋体は、例えば、射出成形などによって成形された成形体であってもよく、あるいは型内発泡成形などによって成形された樹脂発泡体であってもよい。
【００４９】
容器本体および蓋体に用いられる樹脂としては、例えば、ポリスチレン、ポリプロピレン、ポリエチレン、ＡＢＳ樹脂、ＡＳ樹脂などが挙げられるが、本発明は、かかる例示のみに限定されるものではない。容器本体および蓋体は、食品を保存するときなどに外気温による影響を受けにくくする観点から、断熱性を有する樹脂発泡体で構成されていることが好ましい。
【００５０】
好適な食品用容器としては、ビーズ法発泡ポリスチレンなどに代表される発泡ポリスチレンからなる容器、発泡ポリプロピレン容器、発泡ポリエチレン容器などが挙げられる。これらの中では、軽量でかつ断熱性に優れていることから、発泡ポリスチレン容器が好ましい。発泡ポリスチレン容器の発泡倍率は、断熱性を高める観点から、好ましくは１０倍以上、より好ましくは２０倍以上であり、機械的強度を高める観点から、好ましくは５０倍以下、より好ましくは４０倍以下である。
【００５１】
本発明の食品用容器は、少なくとも容器本体および蓋体の内面に前記抗菌性塗膜が形成されているので、その内面が抗菌性を有するとともに、油脂などの汚れが付着しがたく、容器内に詰め込まれた食材などによって微細な傷がつきがたいため、容器内部が多湿であっても細菌が増殖しがたいという利点がある。
【００５２】
なお、前記抗菌性塗膜は、食品用容器の容器本体の内面のみに形成されていてもよいが、容器全体に光輝性および抗菌性を付与し、機械的強度を高める観点から、容器本体の内面のみならず外面にも形成されていることが好ましい。また、これと同様に、容器全体に光輝性および抗菌性を付与し、機械的強度を高める観点から、食品用容器の蓋体の内面および外面に抗菌性塗膜が形成されていることが好ましい。
【００５３】
図１は、本発明の食品用容器の一実施態様を示す概略斜視図である。図１に示される食品用容器は、容器本体１および蓋体２で構成され、容器本体１および蓋体２は、いずれも、断熱性を付与するために発泡ポリスチレンなどの樹脂発泡体で形成されている。
【００５４】
容器本体１および蓋体２の外表面には、抗菌性塗膜（図示せず）が形成されている。より具体的には、図１に示された容器本体１の一部概略断面図である図２に示されているように、樹脂発泡体３の表面上に下地層４が形成され、下地層４の上面に抗菌性塗膜５が形成されている。下地層４は、抗菌性塗膜５を直接、樹脂発泡体３に塗布したときに、抗菌性塗膜５を形成させるために使用した塗料に含まれている溶媒によって樹脂発泡体３が溶解したり、変質したりするのを防止するために形成されている。
【００５５】
したがって、抗菌性塗膜５を形成するために使用される塗料に含まれている溶媒が樹脂発泡体３を溶解させたり、変質させたりする性質を有しない場合には、下地層４が形成されていなくてもよい。
【００５６】
なお、抗菌性塗膜５を形成するために使用される塗料が樹脂発泡体３を溶解させたり、変質させたりする性質を有しない場合であっても、下地層４を介在させることにより、抗菌性塗膜５と樹脂発泡体３との接着性が向上する場合には、下地層４を形成させることが好ましい。
【００５７】
本発明の食品用容器の大きさ、容量および形状は、その用途などによって異なるため、一概に決定することができないので、その用途などに応じて適宜調整することが好ましい。
【００５８】
以上のように構成される本発明の食品用容器は、少なくともその容器本体および蓋体の内面に抗菌性を有し、汚れや傷がつきにくく、表面が美麗な抗菌性塗膜を有する。さらに、本発明の食品用容器は、ポリスチレン発泡体で形成されている場合、従来のポリスチレン発泡体からなる食品用容器と対比して遜色のない断熱性を有する。
【００５９】
また、本発明の食品用容器は、少なくともその容器本体および蓋体の内面に抗菌性塗膜を有するので、その容器内部で細菌の増殖が抑制されることから、食品、食材などの移送用コンテナ、宅配用断熱性コンテナなどとして好適に使用することができる。
【００６０】
本発明の食器は、その表面に、前記抗菌性塗膜が形成されている。本発明の食器は、その表面に前記抗菌性塗膜が形成されているので、食器の表面で細菌が増殖するのが抑制されるため、衛生的であり、さらに銀が本来有している光輝性が発現されるので、その外観が美麗であることから、例えば、ファミリーレストランなどの外食産業、病院、学校、家庭などで好適に使用することができる。
【００６１】
食器としては、例えば、茶碗、湯飲み茶碗、碗、皿などの和食器、洋皿、ティーポット、コーヒーカップ、紅茶カップ、ボールなどの洋食器などが挙げられるが、本発明は、かかる例示のみに限定されるものではない。
【００６２】
本発明の家具は、その表面に抗菌性塗膜が形成されている。本発明の家具は、その表面に前記抗菌性塗膜が形成されているので、家具の表面に付着した細菌の増殖が抑制されることから衛生的であり、しかも銀が本来有している光輝性が発現されるので、その外観が美麗である。
【００６３】
家具としては、例えば、食器棚、テーブル、机などが挙げられるが、本発明は、かかる例示のみに限定されるものではない。
【００６４】
本発明の建材は、その表面に抗菌性塗膜が形成されている。本発明の建材は、その表面に前記抗菌性塗膜が形成されているので、表面に付着した細菌の増殖が抑制されることから衛生的であり、しかも銀が本来有している光輝性による美麗効果が発現されるので、その外観が美麗である。
【００６５】
建材としては、例えば、台所のテーブルトップ、洗面台のトップ、浴室の壁面などが挙げられるが、本発明は、かかる例示のみに限定されるものではない。
【実施例】
【００６６】
次に、本発明を実施例に基づいてさらに詳細に説明するが、本発明は、かかる実施例のみに限定されるものではない。
【００６７】
実施例１
ポリエチレンテレフタレートからなる幅６００ｍｍ、長さ２００ｍ、厚さ９μｍのフイルムの片面にコロナ放電処理を施し、このコロナ放電が施された面に真空蒸着により、厚さが５０ｎｍの銀薄膜を形成した。さらに形成された銀薄膜の表面上に、片面にホットメルト接着剤が塗布されたラミネート用ポリエチレンテレフタレートフイルムでドライラミネートを行ない、３層構造を有する厚さが約１８μｍの抗菌性フイルムを製造した。
【００６８】
次に、得られた抗菌性フイルムを幅６００ｍｍ、長さ６００ｍｍの平板状に裁断し、１００枚を重ね合わせて圧縮し、幅が５０μｍとなるように裁断機で裁断することにより、細糸状のフイルム片を作製した。このフイルム片をさらに長手方向に幅が５０μｍとなるように裁断することにより、縦５０μｍ、横５０μｍ、厚さ約１８μｍの正方形状を有する抗菌性フイルムフレークを作製した。得られたフイルムフレークの一辺の長さは、いずれも、４５〜５５μｍの範囲内にあった。
【００６９】
シンナー２５０ｇ、前記で得られた抗菌性フイルムパウダー１９ｇおよびシリカパウダー〔富士シリシア化学（株）、商品名：サイリシア〕１９ｇを均一な組成となるように混合し、シンナー混合物を得た。
【００７０】
次に、２液性ウレタン塗料〔カシュー（株）製、商品名：ストロンＴＸＬ２８００〕を用い、その主剤であるポリオール化合物５００ｇと前記シンナー混合物２８８ｇとを混合した後、硬化剤としてイソシアネート化合物２５０ｇを混合し、塗料１０３８ｇを得た。
【００７１】
得られた塗料１０３８ｇを加圧式コンテナ〔（株）アネスト岩田製、品番：ＰＣ−１８Ｄ〕に充填し、スプレーガン〔アネスト岩田（株）製、品番：ＬＰＨ−１０１−１２２Ｐ〕に取り付けた。
【００７２】
一方、ＡＢＳ樹脂〔テクノポリマー（株）製、品番：１５０〕１００質量部あたり黒色顔料としてカーボンブラック１質量部の割合で両者を混合し、得られた混合物を射出成形機〔日精樹脂工業（株）製、型締め圧力：７５ｔ〕により、縦１２０ｍｍ、横１２０ｍｍ、厚さ４ｍｍの樹脂プレート５枚をあらかじめ製造しておいた。
【００７３】
この樹脂プレート５枚を塗装用の台の上に平坦に並べ、塗装面に対して鉛直方向で３０ｃｍの上部の位置にスプレーガンのノズルを下向きに配置し、プレート１枚あたり５秒間程度の噴霧を行なった。このとき、塗装面に塗料のタレや斑の発生がなく、塗膜は、平滑に形成されていた。残りの４枚のプレートについても、前記と同様にして噴霧を行なった。
【００７４】
塗料の噴霧後、各樹脂プレートをそのままの状態で室温中にて１５分間静置し、形成された塗膜の指触を行なったところ、多少指へのタックがあり、塗膜は半ゲル状となっていた。この状態で、各樹脂プレートに１回目と同様にして２回目の塗料の噴霧を行なった。
【００７５】
２回目の噴霧を行なったとき、塗装面に塗料のタレや斑の発生がなく、形成された塗膜は、平滑であった。２回目の塗布後、室温中で３０分間常温乾燥を行ない、シンナーの揮発を促し、抗菌性塗膜を形成した。
【００７６】
図３は、抗菌性塗膜Ａ７および抗菌性塗膜Ｂ８が形成された樹脂プレート６の概略説明図である。図３に示されるように、樹脂プレート６上には、１回目の塗布によって形成された抗菌性塗膜Ａ７を有し、その上面には２回目の塗布によって形成された抗菌性塗膜Ｂ８を有する。抗菌性塗膜Ａ７および抗菌性塗膜Ｂ８のなかには、抗菌性フイルムフレーク９が分散している。
【００７７】
次に、シンナーの揮発と生成したポリウレタンの塗膜の硬化を促進させるために、抗菌性塗膜が形成された樹脂プレート５枚を６０℃の乾燥室内に入れ、３時間乾燥させた後、乾燥室から各樹脂プレートを取り出し、その時点で指触を試みたが、形成された抗菌性塗膜は、十分に硬化していた。その後、各樹脂プレートを２４時間常温で放置した。
【００７８】
次に、これらの樹脂プレートうちの１枚の樹脂プレートに対し、ＪＩＳ  Ｋ５６００−５．６に準拠してクロスカット試験を行なった。クロスカットは、２ｍｍ間隔とし、格子パターンを縦６個、横６個の合計３６個とし、市販のセロハン粘着テープの接着面に密着させた後、９０度の角度でセロハン粘着テープを剥がし、セロハン粘着テープを剥がした塗膜面を目視にて観察した。その結果、格子内の抗菌性塗膜の剥離が認められなかった。
【００７９】
乾燥させた抗菌性塗膜の塗膜厚さを光学式デジタル顕微鏡（キーエンス社製、商品名：ＤＩＧＩＴＡＬ―ＭＩＣＲＯＳＣＯＰＥ、ＶＨＸ−１００Ｆ）で５点観察し、その平均値を求めたところ、その平均値は４３μｍであった。
【００８０】
次に樹脂プレートの表面に形成された抗菌性塗膜の抗菌性をＪＩＳ  Ｚ２８０１に基づいて調べた。この抗菌性試験は、社団法人京都微生物研究所に依頼して行なった。その結果（抗菌検査ＮＯ―８０５３）を表１に示す。なお、ブランクプレートは、抗菌性塗膜が形成されていない樹脂プレートを用いて試験したときの結果を示す。
【００８１】
【表１】
2009179673.tif 000003
【００８２】
表１に示された結果から、表面上に抗菌性塗膜が形成された樹脂プレートは、ブランクプレートと対比して、格段に優れた抗菌性を有することがわかる。
【００８３】
実施例２
食品用容器として、図１に示される容器本体および蓋体２からなる食品輸送用コンテナ（外形寸法：幅５５０ｍｍ、奥行き３４５ｍｍ、高さ１７８ｍｍ、厚さ：２７．５ｍｍ、容量：２２Ｌ、ビーズ法発泡ポリスチレン（ＥＰＳ）製、発泡倍率：３０倍）を用いた。
【００８４】
この容器本体１および蓋体２の全表面に、耐有機溶媒性を付与するために無溶媒反応硬化型ウレタン塗料〔（株）Ｊ−ＦＩＴ製、商品名：ケムプライム３５０１〕を塗布し、厚さ１００μｍの下地層（図示せず）を形成した。
【００８５】
この容器本体１の底面が上となるように、容器本体１を逆さまにして回転可能な塗料台に置いた。
【００８６】
次に、実施例１と同様にして調製した塗料を加圧式コンテナ〔（株）アネスト岩田製、品番：ＰＣ−１８Ｄ〕に充填し、スプレーガン〔アネスト岩田（株）製、品番：ＬＰＨ−１０１−１２２Ｐ〕に取り付けた後、乾燥後の塗膜厚さが２０μｍ程度となるように容器本体１の底面と側面に塗布したが、液ダレが生じなかった。この塗料を容器本体１の外表面全体に塗布し、１層目の抗菌性塗膜を形成し、そのままの状態で室温中にて１０分間静置した。この時点では、塗膜が完全には乾燥しておらず、塗膜の硬化が少し進んだ状態であった。
【００８７】
その後、乾燥後の塗膜厚さが２０μｍ程度となるように、前記と同様にして１層目の塗膜の上に前記塗料を上塗りし、この容器本体１を雰囲気温度が６０℃の乾燥室内に３０分間入れた後、乾燥室から取り出した。
【００８８】
次に、この容器本体１の内面にも、前記と同様にして抗菌性塗膜を形成させ、６０℃の乾燥室で３時間乾燥することにより、その全面が抗菌性塗膜で覆われた容器本体１を得た。また、これと同様にして、蓋体２の内面および外面にも抗菌性塗膜を形成させ、その全面が抗菌性塗膜で覆われている食品輸送用コンテナを得た。
【００８９】
次に、この食品輸送用コンテナの圧縮試験を以下の方法に基づいて行なった。その結果を図４に示す。
【００９０】
〔圧縮試験方法〕
食品輸送用コンテナの上面全体に、厚さ４０ｍｍのベニヤ板を置き、圧縮試験用プレスを用いて均一に荷重がかかるように食品輸送用コンテナを圧縮し、著しい変形または破壊するまでの荷重をオートグラフ〔（株）島津製作所製、商品名：オートグラフＡＧ−５０ｋＮＥ〕を用いて測定した。
【００９１】
図４に示された結果から、食品輸送用コンテナの初期の高さの１０％である１７．８ｍｍの変形（圧縮寸法）における圧力は、約３．５ｋＮであり、さらに圧力を高めて圧力が９ｋＮとなった時点でも、食品輸送用コンテナは破壊せずに、圧縮圧力に耐えることがわかる。
【００９２】
このことから、実施例２で得られた食品輸送用コンテナは、通常の食品容器として使用する際の耐圧荷重である約１ｋＮ程度には十分に耐えるものであることがわかる。なお、圧縮寸法が約４３ｍｍのときに、大きな圧力の低下が見られるが、これは、食品輸送用コンテナの上部に設置したベニヤ板の割れによる変形に基づくものである。
【００９３】
実施例３
実施例２と同様にして食品輸送用コンテナを製造し、その食品輸送用コンテナの物性として、断熱性を以下の方法に基づいて測定した。その結果を表２に示す。
【００９４】
〔断熱性の測定方法〕
食品輸送用コンテナ内にドライアイスのブロック（ブロック１個の質量：２ｋｇ）２個を入れた。このとき、ドライアイスの底面に食品輸送用コンテナが直接接触しないようにするために、食品輸送用コンテナの内側の底面全体にポリウレタン製スポンジ（厚さ：４ｃｍ）を敷いた。
【００９５】
この食品輸送用コンテナ（質量：１３９６ｇ）を１０℃の恒温室内に置き、ドライアイスの質量の経時変化を調べた。なお、ドライアイスの質量は、ドライアイスのブロックを入れた食品輸送用コンテナの質量から食品輸送用コンテナおよび発泡スポンジの質量を引くことによって求めた。
【００９６】
比較例１
実施例３で得られた食品輸送用コンテナの代わりに、従来の食品保管用コンテナ〔積水化成品工業（株）製、商品名：エスレンコンテナＭＴＲ−２２、容量２０Ｌ、全体の質量：２８４６ｇ〕を用い、実施例３と同様にして断熱性を調べた。その結果を表２に示す。
【００９７】
【表２】
2009179673.tif 000004
【００９８】
表２に示された結果から、実施例３で得られた食品輸送用コンテナは、比較例１の従来の食品保管用コンテナと対比して、断熱性に優れていることがわかる。
【００９９】
したがって、実施例３で得られた食品輸送用コンテナは、食品を輸送したり、保管するためのコンテナとして好適に使用しうるものであることがわかる。
【０１００】
実施例４
実施例２と同様にして食品輸送用コンテナを製造し、そのコンテナの内面底部を５０ｍｍ×５０ｍｍの寸法で切り取った試験片について、大腸菌および黄色ブドウ球菌による抗菌性試験を行なった。
【０１０１】
なお、抗菌性試験は、社団法人京都微生物研究所に依頼して行なった。試験は、ＪＩＳ  Ｚ２８０１に規定のフイルム密着法によって行なった。その結果（抗菌検査ＮＯ−８２１３）を表３に示す。なお、コントロールは、抗菌性を有しないポリエチレンフイルムを用いて試験を行なったときの結果を示す。
【０１０２】
【表３】
2009179673.tif 000005
【０１０３】
表３に示された結果から、実施例４で得られた食品輸送用コンテナの容器本体の表面の抗菌性塗膜は、大腸菌および黄色ブドウ球菌のいずれについても、２４時間経過後の生菌数が１０個未満であり、減菌率が９９．９９％であることがわかる。また、実施例４で得られた食品輸送用コンテナの容器本体の表面の抗菌性塗膜は、抗菌活性値の判定基準値である２を超えることから、十分な抗菌性を備えていることがわかる。
【０１０４】
以上の結果から、本発明の抗菌性塗膜は、抗菌性を有するので、衛生的で清潔な環境で使用される用途、例えば、食品、食材などの移送用コンテナ、宅配用断熱性コンテナなどの食品用容器；和食器、洋食器などの食器；食器棚、食卓、机などの家具；および洗面台、台所などに使用される建材に好適に使用することができることがわかる。
【図面の簡単な説明】
【０１０５】
【図１】本発明の食品用容器の一実施態様を示す概略斜視図である。
【図２】図１に示される容器本体の一部概略断面図である。
【図３】実施例１で得られた、抗菌性塗膜が形成された樹脂プレートの概略断面図である。
【図４】実施例２で得られた食品輸送用コンテナの圧縮試験の試験結果を示す図である。
【符号の説明】
【０１０６】
１    容器本体
２    蓋体
３    樹脂発泡体
４    下地層
５    抗菌性塗膜
６    樹脂プレート
７    抗菌性塗膜Ａ
８    抗菌性塗膜Ｂ
９    抗菌性フイルムフレーク
【図２】
2009179673.tif 000006
【図１】
2009179673.tif 000007
【図３】
2009179673.tif 000008
【図４】
2009179673.tif 000009